마이크로파 공명 측정 헤드 가 연결 되 어 있 는 아질 런 트 주파수 분석기 모델 인 E 5072 C 를 사용 하 여 3 . 5 GHz 에서 샘플 들 을 측정 하 였 다 . 측정 헤드 는 , 코팅 된 필름 이 전기장 에 도입 될 수 있 는 0 . 5 mm 의 간격 을 가졌 다 . 공명 신호 의 주파수 , 강도 및 1 / 2 값 폭 을 , 비 어 있 는 경우 및 샘플 이 도입 된 경우 각각 에 대해 측정 하 였 다 . 마이크로파 신호 의 경감 및 주파수 이동 으로부터 샘플 의 전도 도 손실 및 분극 률 을 측정 하 였 다 . 일리 오딘 ( 등록 상표 ) 205 루틸 브릴리언트 옐로 를 포함 하 거나 이 를 포함 하 지 않 은 NC 락 커 를 사용 한 대조 용 필름 ( 전도성 층 없 음 ) 의 경우 둘 다 에서 마이크로파 신호 가 거의 경감 되 지 않 은 반면 , 실시 예 1 및 2 로부터 의 안료 를 포함 하 는 샘플 의 경우 에서 의 손실 은 각각 20 데시벨 초과 였 다 .